(57)【要約】【課題】フッ素樹脂を含む着色樹脂層を有する塗装金属板であって、光沢調整剤粒子を実質的に含まなくても、低い光沢度を有し、長期保管後でも高い加工性を有する塗装金属板の製造方法を提供すること。【解決手段】本発明の塗装金属板の製造方法は、金属板と、その上に配置された着色樹脂層とを有する塗装金属板の製造方法であって、アクリル樹脂と、着色顔料とを粉砕混合して、アクリル樹脂と、着色顔料粒子と、溶剤とを含む顔料分散液を得る工程と、前記顔料分散液と、フッ素樹脂粒子とを撹拌混合して、フッ素樹脂粒子の凝集物と、アクリル樹脂と、着色顔料粒子と、溶剤とを含む着色樹脂塗料を得る工程と、前記着色樹脂塗料を、金属板上に塗布した後、加熱して着色樹脂層を形成する工程とを含む。【選択図】なし【特許請求の範囲】
【請求項１】
金属板と、その上に配置された着色樹脂層とを有する塗装金属板の製造方法であって、
アクリル樹脂と、着色顔料とを粉砕混合して、アクリル樹脂と、着色顔料粒子と、溶剤とを含む顔料分散液を得る工程と、
第１フッ素樹脂粒子と、前記第１フッ素樹脂粒子よりも体積基準粒度分布における５０％粒子径（ｄ５０）が大きい第２フッ素樹脂粒子とを、前記第１フッ素樹脂粒子：前記第２フッ素樹脂粒子＝６０：４０〜０：１００（質量比）となるように混合して、フッ素樹脂粒子を得る工程と、
前記顔料分散液と前記フッ素樹脂粒子とを撹拌混合して、前記フッ素樹脂粒子の凝集物と、前記アクリル樹脂と、前記着色顔料粒子と、前記溶剤とを含み、かつ光沢調整剤粒子の含有量が固形分に対して１質量％以下である着色樹脂塗料を得る工程と、
前記着色樹脂塗料を金属板上に塗布した後、加熱して着色樹脂層を形成する工程と
を含む、
塗装金属板の製造方法。
【請求項２】
前記粉砕混合は、ビーズミルにより行う、
請求項１に記載の塗装金属板の製造方法。
【請求項３】
前記撹拌混合は、メディアによる粉砕を伴わない、
請求項１または２に記載の塗装金属板の製造方法。
【請求項４】
前記撹拌混合は、周速８ｍ／ｓ以下で３０〜１８０分間行う、
請求項３に記載の塗装金属板の製造方法。
【請求項５】
前記第１フッ素樹脂粒子の前記５０％粒子径（ｄ５０）は１〜５μｍであり、
前記第２フッ素樹脂粒子の前記５０％粒子径（ｄ５０）は５．５〜１２μｍである、
請求項１〜４のいずれか一項に記載の塗装金属板の製造方法。
【請求項６】
前記アクリル樹脂のガラス転移温度（Ｔｇ）は、４０℃以下である、
請求項１〜５のいずれか一項に記載の塗装金属板の製造方法。
【請求項７】
前記アクリル樹脂は、メタクリル酸メチルに由来する構造単位と、アクリル酸エチルに由来する構造単位と、（メタ）アクリル酸と炭素数１〜６のアルコールとのエステル化合物に由来する構造単位とを含む共重合体である、
請求項６に記載の塗装金属板の製造方法。
【請求項８】
金属板と、その上に配置された着色樹脂層とを有する塗装金属板であって、
前記着色樹脂層は、フッ素樹脂粒子の凝集融着物と、アクリル樹脂と、着色顔料粒子とを含み、
前記着色樹脂層における光沢調整剤粒子の含有量は、前記着色樹脂層に対して１質量％以下であり、かつ
前記着色樹脂層の６０°光沢度Ｇｓは、２０以下である、
塗装金属板。
【請求項９】
前記アクリル樹脂のガラス転移温度（Ｔｇ）は、４０℃以下である、
請求項８に記載の塗装金属板。
【請求項１０】
前記アクリル樹脂は、メタクリル酸メチルに由来する構造単位と、アクリル酸エチルに由来する構造単位と、（メタ）アクリル酸と炭素数１〜６のアルコールとのエステル化合物に由来する構造単位とを含む共重合体である、
請求項９に記載の塗装金属板。
【請求項１１】
前記金属板と、化成処理層と、下塗り層と、前記着色樹脂層とがこの順に積層されている、
請求項８〜１０のいずれか一項に記載の塗装金属板。
【発明の詳細な説明】
【技術分野】
【０００１】
本発明は、塗装金属板および塗装金属板の製造方法に関する。
【背景技術】
【０００２】
塗装金属板は、一般に、耐久性、耐候性および意匠性に優れ、例えば外装建材に好適に用いられている。外装建材用の塗装金属板の中でも、長期耐久性を要求される塗装金属板には、フッ素樹脂塗膜を有する塗装金属板が好適である。
【０００３】
フッ素樹脂塗膜を有する塗装金属板には、ステンレス鋼板表面に、ポリフッ化ビニリデンとアクリル樹脂との混合樹脂からなる透明塗膜を有し、当該透明塗膜が特定の結晶化度および硬度を有するフッ素樹脂系塗装ステンレス鋼板が知られている（例えば、特許文献１参照）。また、フッ素樹脂、アクリル樹脂、無機焼成顔料、および有機顔料を含有するフッ素系着色層を鋼板の表面に有し、かつ特定のガラス転移温度のポリエステルによる塗膜を鋼板の裏面に有するフッ素樹脂系塗装鋼板が知られている（例えば、特許文献２参照）。
【０００４】
フッ素樹脂は、結晶化が経時的に進行することが知られている。すなわち、フッ素樹脂は、ガラス転移温度（たとえばポリフッ化ビニリデンであれば−４０℃程度）以上の温度域では分子が比較的運動しやすいという性質と、結晶性を有するという性質と、を有する。そのため、フッ素樹脂は、上記のガラス転移温度以上の温度域において、不規則な分子配列構造（非晶質構造）から規則的な分子配列構造（結晶構造）に変化しやすい。
【０００５】
また、フッ素樹脂は、結晶化すると、分子鎖同士の結合力が強固となるという性質も有する。そのため、フッ素樹脂系の塗膜は、フッ素樹脂の結晶化が経時的に進行することにより、経時的に延性が低下することがある。
【０００６】
そのため、フッ素樹脂塗膜を有する塗装金属板は、フッ素樹脂系塗膜の延性が高い製造直後は成形加工時の塗膜の破断（塗膜割れ）が生じにくいが、製造後、長期間保管されてフッ素樹脂塗膜の延性が低下した後で成形加工されると、塗膜が破断してしまうことがある。
【０００７】
フッ素樹脂塗膜の加工性改善方法として、製造直後の結晶化を抑制し、塗膜の経時的な加工性低下を防止する方法が提示されている（例えば、特許文献３、特許文献４、特許文献５参照）。また、フッ素樹脂塗膜の経時的な加工性低下を防止する方法として、フッ素樹脂に（メタ）アクリル酸エステル化合物をグラフト重合する方法も提示されている（例えば、特許文献６参照）。また、フッ素樹脂を含む着色塗膜を有する塗装金属板、またはフッ素樹脂を含む着色塗膜と、フッ素樹脂を含む光沢調整塗膜とを有する塗装金属板において、徐冷してα結晶を形成したり、エンボスロールを押圧したり、光沢調整剤の含有量などを調整することで、着色塗膜の表面に凹凸を形成する方法が開示されている（例えば、特許文献７および８）。なお、特許文献７や８に示されるような、フッ素樹脂を含む着色樹脂塗料は、均質な塗膜を形成する観点などから、通常、着色顔料と樹脂成分とを粉砕混合した後、フィルターなどでろ過して凝集物を除去して用いられる。
【先行技術文献】
【特許文献】
【０００８】
【特許文献１】特開２００１−００９３６７号公報
【特許文献２】特開２００８−０８７２４２号公報
【特許文献３】特開昭６１−１１４８４６号公報
【特許文献４】特開平６−２６２１３９号公報
【特許文献５】特開平８−１３１９４５号公報
【特許文献６】特開平９−８７５７５号公報
【特許文献７】特開２０１８−１６７４７０号公報
【特許文献８】特開２０１８−１６７４７１号公報
【発明の概要】
【発明が解決しようとする課題】
【０００９】
近年、マグネシウムを添加した高耐食亜鉛めっき鋼板が、塗装用原板として使用されはじめている。当該高耐食亜鉛めっき鋼板が有する、マグネシウムを添加した亜鉛めっき層は、一般に硬質であるため、当該高耐食亜鉛めっき鋼板上にフッ素樹脂塗膜を形成した塗装金属板の成形加工時に、めっき層の割れ幅が大きくなりやすい。そして、成形加工時のめっき層の割れ幅が大きくなると、成形加工時のフッ素樹脂塗膜の割れも大きくなる傾向にある。そのため、特には長期保管後であってもフッ素樹脂塗膜の割れをより生じにくくして、加工性をより高めることが望まれている。
【００１０】
また、フッ素樹脂塗膜の割れは、フッ素樹脂塗膜が、シリカ粒子やガラスビーズなどの光沢調整剤粒子を含むときに特に生じやすい。
【００１１】
本発明は、上記事情に鑑みてなされたものであり、フッ素樹脂を含む着色樹脂層を有する塗装金属板であって、光沢調整剤粒子を実質的に含まなくても、低い光沢度を有し、かつ長期保管後でも高い加工性を有する塗装金属板の製造方法および塗装金属板を提供することを目的とする。
【課題を解決するための手段】
【００１２】
本発明は、以下の塗装金属板および塗装金属板の製造方法に関する。
【００１３】
本発明の塗装金属板の製造方法は、金属板と、その上に配置された着色樹脂層とを有する塗装金属板の製造方法であって、アクリル樹脂と、着色顔料とを粉砕混合して、アクリル樹脂と、着色顔料粒子と、溶剤とを含む顔料分散液を得る工程と、第１フッ素樹脂粒子と、前記第１フッ素樹脂粒子よりも体積基準粒度分布における５０％粒子径（ｄ５０）が大きい第２フッ素樹脂粒子とを、前記第１フッ素樹脂粒子：前記第２フッ素樹脂粒子＝６０：４０〜０：１００（質量比）となるように混合して、フッ素樹脂粒子を得る工程と、前記顔料分散液と前記フッ素樹脂粒子とを撹拌混合して、前記フッ素樹脂粒子の凝集物と、前記アクリル樹脂と、前記着色顔料粒子と、前記溶剤とを含み、かつ光沢調整剤粒子の含有量が固形分に対して１質量％以下である着色樹脂塗料を得る工程と、前記着色樹脂塗料を金属板上に塗布した後、加熱して着色樹脂層を形成する工程とを含む。
【００１４】
本発明の塗装金属板は、金属板と、その上に配置された着色樹脂層とを有する塗装金属板であって、前記着色樹脂層は、フッ素樹脂粒子の凝集融着物と、アクリル樹脂と、着色顔料粒子とを含み、前記着色樹脂層における光沢調整剤粒子の含有量は、前記着色樹脂層に対して１質量％以下であり、かつ前記着色樹脂層の６０°光沢度Ｇｓは、２０以下である。
【発明の効果】
【００１５】
本発明によれば、フッ素樹脂を含む着色樹脂層を有する塗装金属板であって、光沢調整剤粒子を実質的に含まなくても、低い光沢度を有し、かつ長期保管後でも高い加工性を有する塗装金属板の製造方法および塗装金属板を提供することができる。
【発明を実施するための形態】
【００１６】
前述の通り、シリカ粒子やガラスビーズなどの光沢調整剤粒子を含むフッ素樹脂塗膜を有する塗装金属板は、曲げ加工を行うと、光沢調整剤粒子を起点として塗膜割れを生じやすい。そのような塗膜割れが生じると、割れた部分から水分や、酸素、海塩粒子などが侵入しやすく、塗装原板（特に金属板）が腐食しやすい。そのため、光沢調整剤粒子を含まなくても、フッ素樹脂塗膜の表面に凹凸を付与することで光沢度を下げることが望まれている。フッ素樹脂塗膜が、フッ素樹脂などの基材樹脂に加えて、着色顔料粒子をさらに含む着色樹脂層である場合においても同様である。
【００１７】
これに対して、本発明者らは、基材樹脂であるフッ素樹脂粒子の凝集融着物（二次粒子の融着物）を適度に形成することで、着色樹脂層の表面に、当該凝集融着物に由来する凸凹を形成できることを見出した。そのようなフッ素樹脂粒子の凝集融着物は、同程度の大きさの１つの大粒径のフッ素樹脂粒子よりもアクリル樹脂との接触面積が大きいため、アクリル樹脂との相溶性も高く、それにより、塗装金属板の曲げ加工などを行っても、フッ素樹脂粒子の凝集融着物とアクリル樹脂との間の界面で割れが生じにくいことも見出した。
【００１８】
そのような着色樹脂層は、金属上に、フッ素樹脂粒子の凝集物と、アクリル樹脂と、着色顔料粒子と、溶剤とを含む着色樹脂塗料を塗布した後、加熱（焼き付け）することによって形成することができる。具体的には、フッ素樹脂粒子を構成するフッ素樹脂は、表面張力が相対的に低く、アクリル樹脂は、表面張力が相対的に高い。そのため、着色樹脂塗料の塗膜を加熱（焼き付け）する過程で、空気と接する表面のフッ素樹脂粒子の凝集物とアクリル樹脂とが相分離し（ハジキを生じ）、（フッ素樹脂粒子の凝集物以外の、溶剤に溶解している）フッ素樹脂とアクリル樹脂が相溶した海相（連続相）と、フッ素樹脂粒子の凝集融着物を主成分とする島相（分散相）とを有する海島構造が形成されるとともに、フッ素樹脂粒子の凝集融着物を主成分とする島相が凹、フッ素樹脂とアクリル樹脂が相溶した海相が凸となるような凸凹形状が形成されると考えられる。
【００１９】
従来、フッ素樹脂を含む着色樹脂塗料は、フッ素樹脂粒子と着色顔料とを溶剤の存在下で粉砕混合した後、ろ過したものが用いられている。これに対し、本発明では、着色顔料とは別に、フッ素樹脂粒子を（粉砕を伴わない）撹拌混合によって調製したものを用いる。それにより、着色樹脂塗料中に、フッ素樹脂粒子の凝集物を適度に残す（含有させる）ことができる。
さらに、フッ素樹脂粒子として、粒子径の異なる第１フッ素樹脂粒子と第２フッ素樹脂粒子とを所定の比率で混合したものを用いることで、得られるフッ素樹脂粒子の凝集物の大きさを適度な範囲に調整しやすい。また、得られるフッ素樹脂粒子の凝集物の充填密度も適度な範囲に調整しうるため、フッ素樹脂粒子の凝集物中に、アクリル樹脂を浸透させやすくすることができ、凝集物の割れや脱落なども抑制できる。本発明は、このような知見に基づいてなされたものである。
【００２０】
１．塗装金属板の製造方法
本発明の塗装金属板の製造方法は、１）アクリル樹脂と、着色顔料とを粉砕混合して、顔料分散液を得る工程と、２）第１フッ素樹脂粒子と第２フッ素樹脂粒子とを所定の比率で混合して、フッ素樹脂粒子を得る工程と、３）得られた顔料分散液とフッ素樹脂粒子とを撹拌混合して、着色樹脂塗料を得る工程と、４）得られた着色樹脂塗料を金属板上に塗布した後、加熱して、着色樹脂層を形成する工程とを含む。
【００２１】
１）の工程（顔料分散液の調製工程）について
アクリル樹脂と着色顔料とを粉砕混合して、顔料分散液を得る。粉砕混合を行うことにより、アクリル樹脂と着色顔料粒子とを混合させつつ、硬度が硬い着色顔料の粗粒子を微細化させることができる。
【００２２】
粉砕混合は、任意の方法で行うことができ、例えば（ビーズを用いた）ビーズミルによって行うことができる。ビーズミルとは、原料を粉砕しながら混合するミルであり、原料を入れた容器中にビーズ（メディア）を充填して回転させて、原料を摺りつぶして粉砕および分散を行う装置をいう。そのようなビーズミルには、アトライター、ボールミル、振動ミル、ＳＣミルなどが含まれる。
【００２３】
ビーズミルは、液体中で原料を微細化する湿式ビーズミルであってもよいし、空気中または不活性ガス中で原料を微細化する乾式ビーズミルであってもよい。比較的小さい粒子径に粉砕しやすい観点では、湿式ビーズミルが好ましい。
【００２４】
すなわち、顔料分散液の調製は、例えばアクリル樹脂粒子と、着色顔料とを粉砕混合（乾式）した後、これらを溶剤に溶解させる方法で行ってもよいし；アクリル樹脂粒子と、着色顔料とを、溶剤の存在下で粉砕混合（湿式）する方法で行ってもよいし；（あらかじめ溶剤に溶解させた）アクリル樹脂と、着色顔料とを粉砕混合（湿式）する方法で行ってもよい。中でも、アクリル樹脂と着色顔料とを良好に混合させやすく、かつ比較的小さい粒子径に粉砕しやすい観点から、あらかじめ溶剤に溶解させたアクリル樹脂と、着色顔料とを粉砕混合して、顔料分散液を得ることが好ましい。それにより、アクリル樹脂と、着色顔料粒子と、溶剤とを含む顔料分散液を得ることができる。
【００２５】
以下、顔料分散液の調製に用いる各成分について説明する。
【００２６】
（アクリル樹脂）
顔料分散液の調製に用いられるアクリル樹脂は、フッ素樹脂粒子を構成するフッ素樹脂の結晶化を抑制する観点、着色顔料粒子の分散性を高める観点、および、基材樹脂の密着性を高める観点などから、着色樹脂層に含有される。
【００２７】
アクリル樹脂は、（メタ）アクリル酸エステルに由来する構造単位を含む重合体であることが好ましく、メタクリル酸メチルに由来する構造単位を含む単独重合体またはそれと他の共重合モノマーとの共重合体であることがより好ましい。
【００２８】
メタクリル酸メチルと共重合可能な他の共重合モノマーの例には、アクリル酸メチル、（メタ）アクリル酸エチル、（メタ）アクリル酸ブチル、（メタ）アクリル酸ブチルなどの、メタクリル酸メチル以外の（メタ）アクリル酸エステル；（メタ）アクリロニトリルなどの不飽和ニトリル類；（メタ）アクリル酸、クロトン酸などの不飽和カルボン酸類；（メタ）アクリルアミド、メチル（メタ）アクリルアミド、エチル（メタ）アクリルアミド、プロピル（メタ）アクリルアミドなどの（メタ）アクリルアミド類；スチレン、メチルスチレンなどのビニル類；アクリロニトリルが含まれる。また、耐候性の観点から、アクリル樹脂は、紫外線吸収基をさらに有することが好ましい。紫外線吸収基を有するアクリル樹脂は、例えば３−(２Ｈ−ベンゾトリアゾール−２−イル)−4−ヒドロキシフェネチルメタクリラートなどのような紫外線吸収基含有（メタ）アクリレートを共重合させる方法によって得ることもできる。これらは、１種類で用いてもよいし、２種以上を併用してもよい。
【００２９】
塗装金属板の耐候性を損なわれにくくする観点では、アクリル樹脂のガラス転移温度は高いことが好ましい。そのような観点では、アクリル樹脂は、メタクリル酸メチルに由来する構造単位を主成分とする重合体であることが好ましい。当該重合体における、メタクリル酸メチルに由来する構造単位の含有量は、当該重合体を構成する全構造単位に対して５０質量％以上であることが好ましく、７０質量％以上であることがより好ましく、１００質量％であることが特に好ましい。
【００３０】
一方、塗装金属板の加工性を高めやすくする観点では、アクリル樹脂のガラス転移温度は低いことが好ましい。そのような観点では、アクリル樹脂は、メタクリル酸メチルに由来する構造単位と、アクリル酸エチルに由来する構造単位と、（メタ）アクリル酸と炭素数１〜６のアルコールとのエステル化合物（ただし、メタクリル酸メチルを除く）に由来する構造単位とを含む共重合体であることが好ましい。メタクリル酸メチルに由来する構造単位は、上記共重合体に適度な硬度を付与し、アクリル酸エチルに由来する構造単位やエステル化物に由来する構造単位は、上記共重合体に適度な柔軟性を付与しうる。また、上記共重合体は、アクリル酸エチルに由来する構造単位やエステル化物に由来する構造単位は、フッ素樹脂との相溶性を高める一方で、エステル化合物がフッ素樹脂との相溶性を適度に低下させることにより、アクリル樹脂とフッ素樹脂との相溶性を適度に調整することができる。
【００３１】
当該共重合体において、メタクリル酸メチルに由来する構造単位の含有量は、１０〜５０質量％であり、アクリル酸エチルに由来する構造の含有量は、４０〜８０質量％であり、上記エステル化合物に由来する構造単位の含有量は、１０〜５０質量％であることが好ましい。さらには、上記共重合体は、メタクリル酸メチルに由来する構造単位の含有量は、１０〜３０質量％であり、アクリル酸エチルに由来する構造単位の含有量は６０〜８０質量％であり、上記エステル化合物に由来する構造単位の含有量は、１０〜３０質量％であることが好ましい。
【００３２】
また、塗装金属板の加工性を高めやすくし、かつ耐候性も損なわれにくくする観点では、アクリル樹脂は、メタクリル酸メチルに由来する構造単位と、アクリル酸エチルに由来する構造単位と、（メタ）アクリル酸と炭素数１〜６のアルコールとのエステル化合物に由来する構造単位とに加えて、紫外線吸収基含有（メタ）アクリレートに由来する構造単位をさらに含む共重合体であってもよい。
【００３３】
アクリル樹脂のガラス転移温度（Ｔｇ）は、特に制限されず、例えば０〜１１０℃でありうる。着色樹脂層の耐候性を高めやすくする観点では、アクリル樹脂のＴｇは高いことが好ましく、例えば５０〜１１０℃であることが好ましく、７０〜１１０℃であることがより好ましい。一方、フッ素樹脂の経時的な結晶化を抑制して、着色樹脂層の割れを抑制しやすくし、塗装金属板の加工性を高めやすくする観点では、低いほうが好ましく、例えば４０℃以下であることが好ましく、３０℃以下であることがより好ましい。アクリル樹脂のＴｇは、示差熱分析（ＤＴＡ）によって測定することができる。
【００３４】
アクリル樹脂のＴｇは、アクリル樹脂のモノマー組成によって調整することができる。アクリル樹脂のＴｇを高くするためには、メタクリル酸メチルに由来する構造単位の含有量を多くすることが好ましく、アクリル酸エチルに由来する構造単位の含有量は少なくすることが好ましい。
【００３５】
アクリル樹脂の重量平均分子量（Ｍｗ）は、２００００〜２０００００であることが好ましく、２００００〜１５００００であることがより好ましい。アクリル樹脂の重量平均分子量は、前述と同様の方法で測定することができる。
【００３６】
アクリル樹脂の含有量は、後述するフッ素樹脂とアクリル樹脂の合計に対して５〜４０質量％であることが好ましい。アクリル樹脂の含有量が５質量％以上であると、フッ素樹脂の結晶化を十分に抑制しうるだけでなく、金属板との密着性も高めやすいため、塗装金属板の加工性を十分に高めうる。アクリル樹脂の含有量が４０質量％以下であると、耐候性や耐食性および耐汚染性などのフッ素樹脂の特性が損なわれにくい。上記観点から、アクリル樹脂の含有量は、フッ素樹脂とアクリル樹脂の合計に対して１０〜３０質量％であることがより好ましい。
【００３７】
（着色顔料）
着色顔料は、粉砕混合後に着色顔料粒子となる粗粒子である。着色顔料粒子は、樹脂層に色調を付与して着色塗膜としうる。着色顔料は、塗料用の着色顔料として一般に入手できる有機系着色顔料および無機系着色顔料のいずれであってもよい。
【００３８】
無機系着色顔料の例には、酸化チタン、酸化クロム、カーボンブラック、鉄黒、酸化鉄イエロー、チタンイエロー、ベンガラ、紺青、コバルトブルー、セルリアンブルー、群青、コバルトグリーン、およびモリブデン赤が含まれる。
【００３９】
有機系着色顔料の例には、キナクリドンレッド、リソールレッドＢ、ブリリアントスカーレットＧ、ピグメントスカーレット３Ｂ、ブリリアントカーミン６Ｂ、レーキレッドＣ、レーキレッドＤ、パーマネントレッド４Ｒ、ボルドー１０Ｂ、ファストイエローＧ、ファストイエロー１０Ｇ、パラレッド、ウォッチングレッド、ベンジジンイエロー、ベンジジンオレンジ、ボンマルーンＬ、ボンマルーンＭ、ブリリアントファストスカーレット、バーミリオンレッド、フタロシアニンブルー、フタロシアニングリーン、ファストスカイブルー、およびアニリンブラックが含まれる。
【００４０】
着色顔料は、金属成分を含む複合酸化物焼成顔料であってもよい。焼成顔料の例には、ＣｏＡｌ、ＣｏＣｒＡｌ、ＣｏＣｒＺｎＭｇＡｌ、ＣｏＮｉＺｎＴｉ、ＣｏＣｒＺｎＴｉ、ＮｉＳｂＴｉ、ＣｒＳｂＴｉ、ＦｅＣｒＺｎＮｉ、ＭｎＳｂＴｉ、ＦｅＣｒ、ＦｅＣｒＮｉ、ＦｅＮｉ、ＦｅＣｒＮｉＭｎ、ＦｅＺｎ、ＣｏＣｒ、ＭｎＣｏ、およびＳｎＺｎＴｉが含まれる。
【００４１】
また、着色顔料は、メタリック顔料であってもよい。メタリック顔料の例には、Ａｌフレーク、樹脂被覆Ａｌフレーク、金属酸化物被覆Ａｌフレーク、Ｎｉフレーク、Ｃｕフレーク、およびステンレス鋼フレークが含まれる。
【００４２】
また、着色顔料は、パール顔料であってもよい。パール顔料の例には、酸化チタン被覆雲母、酸化鉄被覆雲母、および酸化チタン−酸化鉄被覆雲母が含まれる。
【００４３】
着色顔料は、一種類で用いられてもよいし、二種類以上で用いられてもよい。
【００４４】
顔料分散液の調製に用いられる着色顔料（粗粒子）の平均粒子径は、特に制限されないが、例えば３μｍ超でありうる。すなわち、粉砕混合後に得られる着色顔料粒子の平均粒子径が３μｍ以下、好ましくは２μｍ以下、より好ましくは０．０１〜１．５μｍ、さらに好ましくは０．０１〜０．５μｍとなるような大きさであることが好ましい。得られる着色顔料粒子の平均粒子径が上記範囲内であると、着色樹脂層に、ムラなく十分な色調を付与しやすい。
【００４５】
顔料分散液の調製に用いられる着色顔料の平均粒子径は、任意の１００個の着色顔料（粗粒子）の粒子径を、電子顕微鏡によりそれぞれ観察し、それらの平均値として求めることができる。
【００４６】
着色顔料の含有量は、着色顔料の粒径によって異なるが、着色樹脂層の発色性などの観点から、例えば着色樹脂塗料の固形分に対して１０〜４０質量％であることが好ましい。
【００４７】
（溶剤）
溶剤は、少なくともアクリル樹脂を溶解させうるものであればよく、特に制限されない。そのような溶剤の例には、トルエン、キシレンなどの炭化水素、酢酸エチル、酢酸ブチルなどのエステル、セロソルブなどのエーテル、および、メチルイソブチルケトン、メチルエチルケトン、イソホロン、シクロヘキサノンなどのケトンが含まれる。中でも、アクリル樹脂を溶解させることができ、かつフッ素樹脂粒子との親和性も高い観点などから、イソホロンが好ましい。
【００４８】
なお、本実施の形態では、アクリル樹脂と、着色顔料とを粉砕混合して、アクリル樹脂と、着色顔料粒子と、溶剤とを含む顔料分散液を得る例を示したが、これに限定されず、アクリル樹脂と着色顔料粒子とが粉砕混合された市販の顔料分散液を入手してもよい。
【００４９】
２）の工程（フッ素樹脂粒子を得る工程）について
体積基準粒度分布の５０％粒子径（ｄ５０）が相対的に小さい第１フッ素樹脂粒子と、ｄ５０が相対的に大きい第２フッ素樹脂粒子とを、所定の比率で混合して、フッ素樹脂粒子（混合物）を得る。それにより、得られるフッ素樹脂粒子の凝集物の充填密度や大きさを適切な範囲に調整することができる。
【００５０】
第１フッ素樹脂粒子のｄ５０は、１〜５μｍであることが好ましい。第１フッ素樹脂粒子のｄ５０が１μｍ以上であると、第１フッ素樹脂粒子同士が過度には凝集しにくいため、着色樹脂層の表面に適度な大きさの凸凹を形成しやすい。第１フッ素樹脂粒子のｄ５０が５μｍ以下であると、第２フッ素樹脂粒子同士の間に入り込みやすく、充填密度の高い凝集物を形成しやすい。また、第１フッ素樹脂粒子の凝集物の内部までアクリル樹脂が浸入しやすいため、アクリル樹脂とフッ素樹脂粒子の凝集物との界面で割れが生じにくい。第１フッ素樹脂粒子のｄ５０は、上記観点から、３〜５μｍであることがより好ましい。
【００５１】
また、第１フッ素樹脂粒子の１０％粒子径（ｄ１０）は、０．２〜４μｍであることが好ましく、０．５〜３μｍであることがより好ましい。第１フッ素樹脂粒子の９０％粒子径（ｄ９０）は、３〜１０μｍであることが好ましく、４〜８μｍであることがより好ましい。
【００５２】
第２フッ素樹脂粒子のｄ５０は、５．５〜１２μｍであることが好ましい。第２フッ素樹脂粒子のｄ５０が５．５μｍ以上であると、得られるフッ素樹脂粒子の凝集物（二次粒子）を適度に大きくしうるため、着色樹脂層の表面に適度な大きさの凸凹を形成しやすい。第２フッ素樹脂粒子のｄ５０が１２μｍ以下であると、フッ素樹脂粒子の凝集物の内部までアクリル樹脂が浸入しうるため、アクリル樹脂とフッ素樹脂粒子の凝集物との界面で割れが生じにくい。フッ素樹脂粒子の５０％粒子径（ｄ５０）は、上記観点から、７〜１０μｍであることがより好ましい。
【００５３】
また、第２フッ素樹脂粒子の１０％粒子径（ｄ１０）は、２〜１０μｍであることが好ましく、３〜８μｍであることがより好ましい。第２フッ素樹脂粒子の９０％粒子径（ｄ９０）は、８〜２０μｍであることが好ましく、１０〜１５μｍであることがより好ましい。
【００５４】
第１フッ素樹脂粒子および第２フッ素樹脂粒子のｄ１０、ｄ５０、ｄ９０は、以下の手順で測定することができる。
１）分散媒としてのイオン交換水に、第１フッ素樹脂粒子（または第２フッ素樹脂粒子）を分散させて、粒子分散液を得る。この粒子分散液を、株式会社堀場製作所製レーザー回折／散乱式粒子径分布測定装置ＬＡ−９５０Ｖ２にセットし、前処理として超音波を６０分間照射し、分散処理として超音波を２分間照射する。
２）次いで、この粒子分散液の体積基準粒度分布を測定し、累積頻度％径としてｄ１０、ｄ５０、ｄ９０を求める。
【００５５】
第１フッ素樹脂粒子と第２フッ素樹脂粒子との混合比は、第１フッ素樹脂粒子：第２フッ素樹脂粒子＝６０：４０〜０：１００（質量比）であることが好ましく、３０：７０〜０：１００（質量比）であることがより好ましい。このように、第２フッ素樹脂粒子の含有比率が高いと、第２フッ素樹脂粒子の凝集物（二次粒子）を適度に大きくしうるため、着色樹脂層の表面に適度な大きさの凸凹を形成しやすい。それにより、得られる着色樹脂層の光沢度を低くすることができる。
【００５６】
（第１フッ素樹脂粒子／第２フッ素樹脂粒子）
第１フッ素樹脂粒子および第２フッ素樹脂粒子は、着色樹脂層を構成する基材樹脂の主成分である。第１フッ素樹脂粒子および第２フッ素樹脂粒子を構成するフッ素樹脂は、少なくともフッ化ビニリデン（ＶＤＦ）に由来する構造単位を含む重合体である。このようなフッ素樹脂は、経時的な結晶化を少なくしつつ、着色樹脂層に、耐久性、耐薬品性、耐熱性、耐摩耗性、耐候性、耐食性および耐汚染性などを付与しうる。
【００５７】
フッ素樹脂は、フッ化ビニリデン（ＶＤＦ）の単独重合体であってもよいし、フッ化ビニリデン（ＶＤＦ）とそれと共重合可能な他のフッ化モノマーとの共重合体であってもよい。
【００５８】
他のフッ化モノマーの例には、トリフルオロエチレン、テトラフルオロエチレン、クロロトリフルオロエチレンおよびヘキサフルオロプロピレンなどが含まれる。このうち、結晶性の制御をより容易にする観点では、ヘキサフルオロプロピレン（ＨＦＰ）が好ましい。
【００５９】
上記共重合体における、ヘキサフルオロプロピレンに由来する構造単位の含有量は、特に制限されないが、耐候性を損なうことなく、経時的な結晶化を少なくする観点では、フッ化ビニリデンに由来する構造単位とヘキサフルオロプロピレンに由来する構造単位の合計に対して１〜１５質量％であることが好ましい。ヘキサフルオロプロピレンに由来する構造単位の含有量が１質量％以上であると、経時的な結晶化を少なくしやすく、１５質量％以下であると、耐候性が損なわれにくい。フッ化ビニリデンに由来する構造単位とヘキサフルオロプロピレンに由来する構造単位の合計量は、フッ素樹脂を構成する全構造単位に対して１００質量％であることが好ましい。
【００６０】
フッ素樹脂の重量平均分子量（Ｍｗ）は、１０万〜７０万であることが好ましく、２０万〜５０万であることがより好ましい。フッ素樹脂の重量平均分子量（Ｍｗ）は、ゲルパーミエーションクロマトグラフィー（ＧＰＣ）により、ポリスチレン換算で測定することができる。
【００６１】
フッ素樹脂粒子の含有量は、特に制限されないが、フッ素樹脂粒子とアクリル樹脂の合計に対して６０〜９５質量％であることが好ましい。フッ素樹脂粒子の含有量が６０質量％以上であると、耐候性や耐食性および耐汚染性などのフッ素樹脂粒子の特性を十分に発揮しうる。フッ素樹脂粒子の含有量が９５質量％以下であると、アクリル樹脂によりフッ素樹脂の結晶化を十分に抑制しうるだけでなく、金属板との密着性も損なわれにくく、塗装金属板の加工性が損なわれにくい。上記観点から、フッ素樹脂粒子の含有量は、フッ素樹脂粒子とアクリル樹脂の合計に対して７０〜９０質量％であることがより好ましい。
【００６２】
３）の工程（着色樹脂塗料を得る工程）について
上記１）で得られた顔料分散液と、上記２）で得られたフッ素樹脂粒子とを撹拌混合して、着色樹脂塗料を得る。
【００６３】
（他の成分）
顔料分散液とフッ素樹脂粒子以外にも、必要に応じて他の成分をさらに配合してもよい。他の成分の例には、溶剤、硬化剤、硬化触媒および親水化剤が含まれる。
【００６４】
溶剤は、１）の工程で用いられる溶剤と同様のものを用いることができる。中でも、フッ素樹脂粒子との親和性が高い観点などから、イソホロンが好ましい。
【００６５】
硬化剤は、基材樹脂が、水酸基やカルボキシル基、グリシジル基、活性ハロゲン原子、イソシアネート基などの架橋性基を有する場合に、着色樹脂塗料中に添加され、当該塗料の焼き付け時に、基材樹脂を架橋させる。硬化剤は、基材樹脂の種類や焼付け条件などに応じて、既知の架橋剤や硬化剤などから適宜に選択することができる。例えば、基材樹脂が水酸基などを有する場合、硬化剤としては、例えばメラミン化合物やイソシアネート化合物を用いることができる。
【００６６】
硬化触媒は、塗膜の硬化または基材樹脂の架橋を促進させる成分であり、このような触媒作用を有する公知の成分から適宜に選ぶことができる。
【００６７】
親水化剤は、着色樹脂層の添加剤として好適であり、着色樹脂層の雨筋汚れを防止する観点から、着色樹脂塗料に含有されうる。親水化剤の例には、テトラアルコキシシランの部分加水分解縮合物が含まれる。
【００６８】
（撹拌混合）
そして、上記調製した顔料分散液とフッ素樹脂粒子とを、撹拌混合する。それにより、フッ素樹脂粒子の凝集物と、アクリル樹脂と、着色顔料粒子と、溶剤とを含む着色樹脂塗料を得る。なお、アクリル樹脂は、溶剤に溶解していてもよい。
【００６９】
撹拌混合とは、攪拌機（ミキサー）による混合であり、ビーズ（メディア）による粉砕を伴わない混合をいう。そのような撹拌混合では、フッ素樹脂粒子の凝集物（二次粒子）が過度には壊されにくい（または分解されにくい）ため、得られる着色樹脂塗料中のフッ素樹脂粒子の凝集物を適度に残すことができる。
【００７０】
撹拌混合条件（攪拌翼先端速度（周速）、撹拌時間）は、フッ素樹脂粒子の凝集物を適度に残せるような比較的緩やかな条件であることが好ましい。周速は、例えば８ｍ／ｓ以下であることが好ましく、１．５〜６ｍ／ｓであることがより好ましい。撹拌時間は、周速にもよるが、例えば３０〜１８０分間であることが好ましく、３０〜６０分間であることがより好ましい。周速や撹拌時間が上限値以下であると、撹拌速度が大きすぎたり、撹拌時間が長すぎたりせず、凝集物が（一次粒子に）分解されすぎないため、フッ素樹脂粒子の凝集物を適度に残しやすくすることができる。
【００７１】
得られる着色樹脂塗料中のフッ素樹脂粒子の凝集物の含有比率は、例えば着色樹脂塗料の固形分に対して３０体積％以上であることが好ましく、４０〜７０体積％であることがより好ましい。撹拌混合したフッ素樹脂粒子の少なくとも一部は凝集物となり、残部は溶剤に溶解または分散しうる。
【００７２】
着色樹脂塗料中のフッ素樹脂粒子の凝集物の含有比率は、ガラス板上に着色樹脂塗料を塗布した後、乾燥させて得られる塗膜を、電子顕微鏡などで観察して求めることができる。具体的には、任意の３箇所を走査型電子顕微鏡組成像（１０００倍）で撮影し、各１００００μｍ２の範囲を画像解析し、フッ素樹脂粒子の凝集物の平均面積率を求め、体積率に換算する。
【００７３】
フッ素樹脂粒子の凝集物は、フッ素樹脂粒子の平均粒子径（ｄ５０）にもよるが、通常、フッ素樹脂粒子（一次粒子）が５００〜３０００００個凝集した凝集物である。
【００７４】
フッ素樹脂粒子とアクリル樹脂の合計量は、着色樹脂塗料に含まれる基材樹脂成分に対して８０質量％以上であることが好ましく、１００質量％であることがより好ましい。
【００７５】
また、着色樹脂塗料は、光沢調整剤粒子を実質的に含有していない。具体的には、着色樹脂塗料における、光沢調整剤粒子の含有量は、固形分に対して１質量％以下、好ましくは０質量％である。
【００７６】
なお、光沢調整剤粒子は、シリカ粒子やガラスビーズなどの粒子であり、着色顔料粒子やフッ素樹脂粒子とは異なるものである。具体的には、光沢調整剤粒子は、通常、色調に影響を与えない透明〜半透明の粒子であって、かつ塗膜の光沢を低下させる粒子である点で着色顔料粒子やフッ素樹脂粒子と異なる。例えば、着色顔料粒子としてのパール顔料粒子やメタリック顔料粒子は塗膜の光沢を高くする粒子であるのに対し、光沢調整剤粒子は塗膜の光沢を低くする粒子である点で区別されうる。
【００７７】
４）の工程（着色樹脂層の形成工程）について
得られた着色樹脂塗料を、金属板上に塗布する。
【００７８】
（金属板）
金属板は、公知の金属板から選ぶことができる。金属板の例には、冷延鋼板、亜鉛めっき鋼板、Ｚｎ−Ａｌ合金めっき鋼板、Ｚｎ−Ａｌ−Ｍｇ合金めっき鋼板、アルミニウムめっき鋼板、ステンレス鋼板（オーステナイト系、マルテンサイト系、フェライト系、フェライト・マルテンサイト二相系を含む）、アルミニウム板、アルミニウム合金板および銅板が含まれる。
【００７９】
金属板は、耐食性および軽量化の観点から、めっき鋼板またはステンレス鋼板であることが好ましく、さらに対費用効果の観点から、めっき鋼板であることが好ましい。また、金属板は、耐食性をより高める観点などから、溶融５５％Ａｌ−Ｚｎ合金めっき鋼板、Ｚｎ−Ａｌ−Ｍｇ合金めっき鋼板またはアルミニウムめっき鋼板であることが好ましい。これらのうち、亜鉛系めっき鋼板が好ましく、Ｚｎ−Ａｌ−Ｍｇ合金めっき鋼板などのマグネシウムを含む亜鉛系めっき鋼板がより好ましい。
【００８０】
金属板の厚みは、塗装金属板の用途に応じて適宜設定されうる。例えば、塗装金属板の用途が外装建材である場合は、金属板の厚みは、例えば０．２〜３．０ｍｍであることが好ましく、加工性をより高める観点から、０．２５〜２．０ｍｍであることが好ましい。
【００８１】
（塗布）
金属板上への塗料の塗布は、ロールコート、カーテンフローコート、スプレーコート、浸漬コートなどの公知の方法によって行うことができる。
【００８２】
（加熱（焼き付け））
次いで、金属板上に塗布した着色樹脂塗料の塗膜を、加熱（焼き付け）する。
【００８３】
塗膜の加熱（焼き付け）は、着色樹脂塗料中から溶剤を揮発させるとともに、焼き付けして、着色樹脂塗料の塗膜を固化させる。着色樹脂塗料が硬化剤を含む場合は、着色樹脂塗料中から溶剤を揮発させるとともに、焼き付けして塗膜（具体的には基材樹脂）を硬化させる。
【００８４】
塗膜の加熱（焼き付け）は、フッ素樹脂粒子が十分に溶融（または融着）する温度であればよい。具体的には、フッ素樹脂粒子の融点をＴｍ（℃）としたとき、焼き付け温度は、（Ｔｍ＋２５）℃以上であることが好ましい。なお、フッ素樹脂粒子の分解を抑制する観点では、３００℃以下であることが好ましい。なお、焼き付け温度は、着色樹脂塗料が塗布された金属板の到達温度とする。例えば、着色樹脂塗料が塗布された金属板の到達温度は、１３０〜３００℃、好ましくは１８０〜２８０℃としうる。
【００８５】
そして、塗膜の加熱（焼き付け）を行う過程で、着色樹脂層の表面に凸凹が形成される。具体的には、フッ素樹脂粒子を構成するフッ素樹脂は、表面張力が相対的に低く、アクリル樹脂は、表面張力が相対的に高い。そのため、塗膜の加熱（焼き付け）を行う過程で、空気と接する表面のフッ素樹脂とアクリル樹脂とが相分離し（ハジキを生じ）、フッ素樹脂とアクリル樹脂が相溶した海相（連続相）と、フッ素樹脂粒子の凝集融着物を主成分とする島相（分散相）とを有する海島構造が形成されるとともに、フッ素樹脂粒子の凝集融着物を主成分とする島相が凹、フッ素樹脂とアクリル樹脂が相溶した海相が凸となるような凸凹形状が形成されると考えられる。そして、フッ素樹脂粒子の粒子径が大きいと、表面の凹凸も大きくなると考えられる。
【００８６】
（冷却）
そして、加熱（焼き付け）した塗膜を冷却して、フッ素樹脂粒子の凝集融着物と、アクリル樹脂と、着色顔料粒子とを含む着色樹脂層を形成する。
【００８７】
すなわち、加熱（焼き付け）した塗膜を、フッ素樹脂の溶融温度以上の温度（２００℃）からフッ素樹脂の分子運動が低下して結晶が成長しにくくなる温度（７０℃）まで、１３０℃／秒以上の冷却速度で冷却する（結晶化工程）。なお、粗大な結晶が生じることによる加工性の低下を抑制する観点からは、冷却速度はより速いことが好ましく、２５０℃／秒以上であることが好ましい。
【００８８】
塗膜の冷却は、空冷、水冷、放冷、冷却部材への接触およびこれらの組み合わせなどの公知の方法によって行うことができる。
【００８９】
塗膜の冷却は、塗膜の加熱（焼き付け）の直後に行ってもよいし、溶融温度よりも低い温度で加熱（焼き付け）した塗膜を溶融温度以上の温度まで加熱した後に行ってもよい。
【００９０】
５）他の工程について
塗装金属板の製造方法は、必要に応じて上記以外の他の工程をさらに含んでいてもよい。当該他の工程の例には、化成処理皮膜を形成する化成処理工程、下塗り層を形成する工程、および中塗り層を形成する工程の一以上が含まれる。
【００９１】
（化成処理工程）
化成処理工程は、金属板上に化成処理層を形成する工程である。化成処理層は、塗装金属板の密着性や耐食性を向上させる目的で、金属板上に直接、すなわち金属板と着色樹脂層との間に配置されうる。化成処理層は、金属板の表面に接して形成された層であり、塗装前処理によって金属板の表面に付着した組成物で構成される。化成処理層の例には、非クロメート系皮膜、およびクロメート系皮膜が含まれる。これらは、いずれも防錆処理による皮膜である。
【００９２】
非クロメート系皮膜は、耐食性を高める観点および塗装金属板の製造および使用における環境への負荷を軽減する観点から好ましく、クロメート系皮膜は、耐食性を高める観点から好ましい。
【００９３】
非クロメート系皮膜の例には、Ｔｉ−Ｍｏ複合皮膜、フルオロアシッド系皮膜、リン酸塩皮膜、樹脂系皮膜、樹脂およびシランカップリング剤系皮膜、シリカ系皮膜、シリカおよびシランカップリング剤系皮膜、ジルコニウム系皮膜、ならびに、ジルコニウムおよびシランカップリング剤系皮膜などが含まれる。
【００９４】
そのような化成処理層は、化成処理皮膜を形成するための水性の化成処理液を、ロールコート法、スピンコート法、スプレー法などの公知の方法で金属板の表面に塗布し、塗布後に金属板を水洗せずに乾燥させることによって形成することができる。当該金属板の乾燥温度および乾燥時間は、生産性の観点から、例えば、金属板の到達温度で６０〜１５０℃、２〜１０秒間であることが好ましい。
【００９５】
（下塗り層形成工程）
下塗り層を形成する工程は、塗装金属板における着色樹脂層の密着性や耐食性を高める観点から、金属板と着色樹脂層との間に下塗り層を形成する工程である。下塗り層は、金属板の表面あるいは化成処理層の表面に形成される。
【００９６】
下塗り層を形成する工程は、下塗り層用の塗料（下塗り層用の樹脂組成物）の塗布およびそれによる膜の固化（または硬化）によって行うことができる。
【００９７】
下塗り層用の塗料は、熱可塑性樹脂を含む樹脂組成物でありうる。熱可塑性樹脂の例には、フッ素樹脂、ポリエステル樹脂、変性シリコン樹脂、アクリル樹脂、フェノキシ樹脂、ウレタン樹脂および塩化ビニル樹脂などが含まれる。
【００９８】
また、下塗り層用の塗料は、硬化性樹脂と、硬化剤とを含む樹脂組成物であってもよい。硬化性樹脂の例には、エポキシ樹脂、硬化性ポリエステル樹脂（例えば、水酸基含有ポリエステル樹脂）、硬化性アクリル樹脂（例えば水酸基含有アクリル樹脂）、フェノール樹脂が含まれる。エポキシ樹脂は、アミノ基などを有する変性エポキシ樹脂であってもよい。
【００９９】
硬化剤の例には、硬化剤は、硬化性樹脂の種類に応じて適宜選択されうる。例えば、水酸基を有する硬化性樹脂などの硬化剤の例には、メラミン化合物およびイソシアネート化合物が含まれる。エポキシ樹脂の硬化剤の例には、アミン化合物、イミダゾール化合物などが含まれる。
【０１００】
これらの樹脂組成物は、防錆顔料粒子、着色顔料粒子、メタリック顔料粒子、パール顔料粒子、体質顔料粒子、および光沢調整剤粒子などの添加剤をさらに含んでいてもよい。
【０１０１】
防錆顔料粒子の例には、変性シリカ、バナジン酸塩、リン酸水素マグネシウム、リン酸マグネシウム、リン酸亜鉛、およびポリリン酸アルミニウムなどを含む非クロム系の防錆顔料の粒子、ならびに、クロム酸ストロンチウム、クロム酸亜鉛、クロム酸バリウム、クロム酸カルシウムなどを含むクロム系防錆顔料の粒子などが含まれる。着色顔料粒子やメタリック顔料粒子は、前述と同様のものを用いることができる。体質顔料粒子の例には、硫酸バリウム、シリカおよび炭酸カルシウムの粒子が含まれる。光沢調整剤粒子の例には、シリカ、炭酸カルシウムなどの無機材料の粒子、ならびに、アクリル樹脂などの樹脂材料の粒子が含まれる。
【０１０２】
これらの添加剤の含有量は、特に制限されない。例えば体質顔料粒子の含有量は、樹脂組成物の固形分に対して０〜３０質量％であることが好ましい。また、防錆顔料の含有量は、樹脂組成物の固形分に対して１０〜４０質量％であることが好ましい。
【０１０３】
これらの樹脂組成物は、必要に応じて溶剤および添加剤をさらに含んでいてもよい。
【０１０４】
これらの樹脂組成物は、上述した材料を均一に混合、分散させることによって調製される。当該塗料の塗膜は、例えば、金属板の到達温度で１８０〜２６０℃の温度で金属板を加熱することにより金属板に焼き付けられ、作製される。
【０１０５】
（中塗り層形成工程）
中塗り層を形成する工程は、塗装金属板における層間の密着性や耐食性を高める観点から、下塗り層と着色樹脂層との間に中塗り層を形成する工程である。
【０１０６】
中塗り層を形成する工程も、前述と同様に、中塗り層用の塗料（中塗り塗料）の塗布およびそれによる塗膜の固化によって行うことができる。
【０１０７】
ただし、本発明では、３）の工程と４）の工程との間に、着色樹脂塗料を粉砕混合する工程を有しないものとする。金属板に塗布される着色樹脂塗料中に、フッ素樹脂粒子の凝集物を適度に残すためである。また、１）の工程と２）の工程の前後も問わない。
【０１０８】
２．塗装金属板
本発明の塗装金属板は、上記塗装金属板の製造方法によって得られる。すなわち、本発明の塗装金属板は、金属板と、その上に配置された着色樹脂層とを有する。
【０１０９】
２−１．着色樹脂層
着色樹脂層は、金属板の表面に接して、または他の層を介して配置されている。着色樹脂層は、塗装金属板の耐候性をより高める観点から、塗装金属板の最表面を構成する層であることが好ましい。
【０１１０】
着色樹脂層は、フッ素樹脂粒子の凝集融着物と、アクリル樹脂と、着色顔料粒子とを含み、上記凝集融着物以外のフッ素樹脂粒子に由来するフッ素樹脂をさらに含みうる。
【０１１１】
フッ素樹脂粒子の凝集融着物は、着色樹脂塗料に残っているフッ素樹脂粒子の凝集物に由来しており、当該凝集物を構成するフッ素樹脂粒子（一次粒子）が、着色樹脂層を形成する際の加熱（焼き付け）によって融着したものである。そのようなフッ素樹脂粒子の凝集融着物では、各フッ素樹脂粒子の表面の少なくとも一部がアクリル樹脂で被覆されているか、または、凝集しているフッ素樹脂粒子同士の隙間にアクリル樹脂が浸入している。
【０１１２】
フッ素樹脂粒子の凝集融着物であるかどうかは、例えば着色樹脂層の断面を透過型電子顕微鏡などで染色法により観察することにより確認することができる。例えば、凝集融着物の断面の一部に、アクリル樹脂に由来する成分を検出することで、例えばアクリル樹脂で被覆されたフッ素樹脂粒子の凝集物が融着したものであると判断することができる。
【０１１３】
フッ素樹脂粒子の凝集融着物は、前述の通り、着色樹脂層の表面の凸凹を形成している。すなわち、着色樹脂層は、フッ素樹脂とアクリル樹脂が相溶した海相（連続相）と、フッ素樹脂粒子の凝集融着物を主成分とする島相（分散相）との海島構造を有するとともに、フッ素樹脂粒子の凝集融着物が凹、フッ素樹脂とアクリル樹脂の相溶した部分が凸となるような凸凹形状を有する。それにより、着色樹脂層は、光沢調整剤粒子を実質的に含有しなくても（例えば光沢調整剤粒子の含有量が、着色樹脂層に対して１質量％以下、好ましくは０質量％であっても）、基材樹脂だけで表面に凹凸形状を形成することができる。そのため、良好な艶消し効果を発現しつつ、塗装金属板の曲げ加工などを行っても、着色樹脂層の割れを抑制することができる。
【０１１４】
また、フッ素樹脂粒子の凝集融着物は、その周りのアクリル樹脂などと強固に接着されているため、着色樹脂層の表面が擦れても脱落しにくく、それによる腐食なども生じにくい。さらに、光沢調整剤粒子を用いた場合、得られる着色樹脂層の表面には、光沢調整剤粒子に起因する凸が形成されやするため、着色樹脂層の表面の触感がザラザラしやすい。これに対し、本発明の塗装金属板の製造方法で得られる着色樹脂層の表面には、フッ素樹脂粒子の凝集融着物に起因する凹が形成されやすいため、着色樹脂層の表面がソフトな感触となる。
【０１１５】
着色樹脂層の組成は、着色樹脂塗料の固形分の組成と同じである。なお、着色樹脂層における着色顔料粒子の平均粒子径は、上記塗装金属板の製造方法における、粉砕混合後の着色顔料の平均粒子径と同じである。すなわち、着色樹脂層における着色顔料粒子の平均粒子径は、３μｍ以下、好ましくは２μｍ以下、より好ましくは０．０１〜１．５μｍ、さらに好ましくは０．０１〜０．５μｍでありうる。着色樹脂層における着色顔料粒子の平均粒子径は、着色樹脂層の断面を電子顕微鏡により観察し、任意の１００個の粒子径の平均値をとることで求めることができる。
【０１１６】
（光沢度）
塗装金属板の着色樹脂層の表面の６０度鏡面光沢度Ｇｓ（６０°）は、特に制限されないが、艶消し効果により意匠性を高める観点では、２０以下であることが好ましく、１５以下であることがより好ましい。６０度鏡面光沢度Ｇｓ（６０°）は、ＪＩＳ Ｚ ８７４１：１９９７に準拠して測定することができる。
【０１１７】
６０度鏡面光沢度Ｇｓ（６０°）は、着色樹脂層に含まれるフッ素樹脂粒子の凝集融着物の大きさや充填密度、および量；すなわち、塗装金属板の製造工程における（撹拌混合前の）第１フッ素樹脂粒子と第２フッ素樹脂粒子の混合比、第１フッ素樹脂粒子および第２フッ素樹脂粒子の５０％粒子径（ｄ５０）、着色樹脂塗料調製時の混合時間や周速、アクリル樹脂の組成などによって調整することができる。６０度鏡面光沢度Ｇｓ（６０°）を低くするためには、着色樹脂層に含まれるフッ素樹脂粒子の凝集融着物の大きさを適度に大きくし、量を適度に多くすること；すなわち、第１フッ素樹脂粒子と第２フッ素樹脂粒子の混合比は適度に大きくすることが好ましく、着色樹脂塗料の調製時の混合時間や周速は、適度に低くすることが好ましい。
【０１１８】
（厚み）
着色樹脂層の厚みは、塗装金属板の用途に応じて適宜設定され、例えば１０〜５０μｍであることが好ましい。着色樹脂層の厚みが５０μｍ以下であると、着色樹脂層を作製する際の塗料の塗布量を多くする必要がなくなり、塗料の膜を加熱し、固化させる際に、ワキ（泡状のフクレや穴）などの塗装欠陥を発生しにくくすることができる。
【０１１９】
着色樹脂層の厚みは、着色樹脂層の複数個所（例えば、任意に選ばれる１０箇所）における底面から表面までの距離の平均値で表すことができる。
【０１２０】
なお、着色樹脂層の厚みは、着色顔料粒子の含有量、色調および紫外線遮蔽度、ならびに塗装金属板の成形加工時における加工度などを考慮して、適宜決めることができる。
【０１２１】
例えば、着色樹脂層中の着色顔料粒子の色調明度（ＪＩＳに定めるＬ値）が低い場合、および、顔料粒子の紫外線遮蔽度が高い場合などは、着色顔料粒子による着色樹脂層の発色性（その下地の色に対する色隠蔽性）およびその下地への紫外線遮蔽率が高くなる。そのため、これらの場合は、着色樹脂層の厚みは、より小さくすることができる。また、加工度が低い場合など、着色樹脂層に求められる延性が低くなるため、着色樹脂層の厚みを小さくすることができる。
【０１２２】
一方で、着色樹脂層とその下地との長期密着性を維持する（界面破断を長期間抑制する）観点では、着色樹脂層の紫外線透過率を低くすることが好ましく、そのためには、着色樹脂層の厚みを大きくすることが好ましい。
【０１２３】
このように、着色樹脂層の厚みの下限値は、一概には言えないが、例えば、加工度が４Ｔ曲げ加工度相当であって、着色顔料粒子（例えば酸化チタン粒子）のＬ値が８０超であれば、着色樹脂層の厚みは、２０μｍ以上であることが好ましく、２５μｍ以上であることがより好ましい。また、上記加工度で、かつ着色顔料粒子（例えば鉄−クロム系焼成顔料粒子）のＬ値が７０以下であれば、着色樹脂層の厚みは、１５μｍ以上であることが好ましく、１８μｍ以上であることがより好ましい。
【０１２４】
なお、他の層を配置する場合には、着色樹脂層の厚みは、他の層の存在を考慮して決めることができる。例えば、塗装金属板が下塗り層と着色樹脂層とを有する場合は、着色樹脂層の厚みは、意匠性、耐食性および経時加工性を高める観点から、例えば１０〜３５μｍとしうる。
【０１２５】
２−２．その他の層
塗装金属板は、前述の通り、着色樹脂層以外の他の層をさらに有していてもよい。他の層の例には、化成処理層、下塗り層、および中塗り層が含まれる。例えば、塗装金属板は、金属板と、化成処理層と、下塗り層と、着色樹脂層とをこの順に有することが好ましく；金属板と、化成処理層と、下塗り層と、中塗り層と、着色樹脂層とをこの順に有することがより好ましい。
【０１２６】
２−２−１．化成処理層
化成処理層は、前述の通り、塗装金属板の密着性や耐食性を向上させる目的で、金属板上に直接、すなわち金属板と着色樹脂層との間に配置されうる。前述の通り、化成処理層の例には、非クロメート系皮膜、およびクロメート系皮膜が含まれる。
【０１２７】
非クロメート系皮膜の付着量は、その種類に応じて適宜に決めることができる。例えば、Ｔｉ−Ｍｏ複合皮膜の付着量は、全ＴｉおよびＭｏ換算で１０〜５００ｍｇ／ｍ２であることが好ましく、フルオロアシッド系皮膜の付着量は、フッ素換算または総金属元素換算で３〜１００ｍｇ／ｍ２であることが好ましく、リン酸塩皮膜の付着量は、リン元素換算で０．１〜５ｇ／ｍ２であることが好ましく、樹脂系皮膜の付着量は、樹脂換算で１〜５００ｍｇ／ｍ２であることが好ましく、樹脂およびシランカップリング剤系皮膜の付着量は、Ｓｉ換算で０．１〜５０ｍｇ／ｍ２であることが好ましく、シリカ系皮膜の付着量は、Ｓｉ換算で０．１〜２００ｍｇ／ｍ２であることが好ましく、シリカおよびシランカップリング剤系皮膜の付着量は、Ｓｉ換算で０．１〜２００ｍｇ／ｍ２であることが好ましく、ジルコニウム系皮膜の付着量は、Ｚｒ換算で０．１〜１００ｍｇ／ｍ２であることが好ましく、ジルコニウムおよびシランカップリング剤系皮膜の付着量は、Ｚｒ換算で０．１〜１００ｍｇ／ｍ２であることが好ましい。
【０１２８】
クロメート系皮膜の例には、塗布型クロメート処理皮膜、およびリン酸−クロム酸系処理クロメート防錆処理皮膜が含まれる。これらのクロメート系皮膜の付着量は、いずれも、クロム元素換算で２０〜８０ｍｇ／ｍ２であることが好ましい。
【０１２９】
２−２−２．下塗り層
下塗り層は、前述の通り、塗装金属板における着色樹脂層の密着性や耐食性を高める観点から、金属板と着色樹脂層との間に配置されうる。下塗り層は、金属板の表面あるいは化成処理層の表面に形成される。
【０１３０】
下塗り層は、前述の通り、熱可塑性樹脂を含む樹脂組成物、または硬化性樹脂と硬化剤とを含む樹脂組成物の硬化物で構成されうる。
【０１３１】
下塗り層の厚みは、特に制限されないが、例えば１〜１０μｍであることが好ましく、３〜７μｍであることがより好ましい。
【０１３２】
２−２−３．中塗り層
中塗り層は、前述の通り、塗装金属板における層間の密着性や耐食性を高める観点から、下塗り層と着色樹脂層との間に配置されうる。
【０１３３】
中塗り層も、下塗り層と同様に、熱可塑性樹脂を含む樹脂組成物、または硬化性樹脂と硬化剤とを含む樹脂組成物の硬化物で構成されうる。また、中塗り層も、下塗り層と同様に、添加剤をさらに含有していてもよい。当該添加剤は、例えば、着色樹脂層で説明したものと同じものを使用できる。
【０１３４】
中塗り層の厚みは、特に制限されないが、例えば３〜２０μｍであることが好ましく、５〜１５μｍであることがより好ましい。
【実施例】
【０１３５】
以下、本発明について実施例を参照して詳細に説明するが、本発明はこれらの実施例により限定されない。
【０１３６】
１．塗装原板の作製
（金属板の準備）
板厚０．４ｍｍ、両面めっき付着量１８０ｇ／ｍ２の溶融Ｚｎ−６％Ａｌ−３Ｍｇ合金めっき鋼板をアルカリ脱脂した。
【０１３７】
（化成処理層の形成）
次いで、アルカリ脱脂しためっき鋼板の表面に、下記組成の非クロメート防錆処理液を塗布し、塗布後のめっき鋼板を水洗することなく１００℃で乾燥させた。それにより、Ｔｉ換算で１０ｍｇ／ｍ２の付着量の非クロメート防錆処理（化成処理層の形成）を行った。
ヘキサフルオロチタン酸                  ５５ｇ／Ｌ
ヘキサフルオロジルコニウム酸            １０ｇ／Ｌ
アミノメチル置換ポリビニルフェノール    ７２ｇ／Ｌ
水      残り
【０１３８】
（下塗り層の形成）
次いで、めっき鋼板の上記の非クロメート防錆処理後の表面に、下記組成を有するエポキシ樹脂系下塗り塗料を塗布した後、めっき鋼板の到達温度が２００℃となるように加熱し、乾燥膜厚が５μｍの下塗り塗膜を形成し、クロメートフリーのめっき鋼板を得た。これを塗装原板とした。なお、クリアー塗料は、日本ペイント・インダストリアルコーティングス株式会社製「ＮＳＣ６８０」（エポキシ樹脂と、イソシアネート系硬化剤とを含む塗料）である。
リン酸塩混合物      ２３質量％（対固形分）
硫酸バリウム        １５質量％（対固形分）
シリカ              １質量％（対固形分）
クリアー塗料      残り
【０１３９】
２．着色樹脂塗料の調製
２−１．材料の準備
（フッ素樹脂粒子）
表１に示されるフッ素樹脂粒子１（第１フッ素樹脂粒子）およびフッ素樹脂粒子２（第２フッ素樹脂粒子）を準備した。
【表１】
2020157246.tif 000002
【０１４０】
フッ素樹脂粒子１および２のｄ１０、ｄ５０、ｄ９０は、以下の手順で測定した。
１）分散媒としてのイオン交換水にフッ素樹脂粒子を分散させて、粒子分散液を得た。この粒子分散液を、株式会社堀場製作所製レーザー回折／散乱式粒子径分布測定装置ＬＡ−９５０Ｖ２にセットし、前処理として超音波を６０分間照射し、分散処理として超音波を２分間照射した。
２）得られた粒子分散液の体積基準粒子径分布を上記装置で測定して、累積頻度％径としてｄ１０、ｄ５０、ｄ９０を求めた。
【０１４１】
（アクリル樹脂）
アクリル樹脂として、メタクリル酸メチル（ＭＭＡ）、アクリル酸エチル（ＥＡ）およびアクリロニトリル（ＡＮ）を異なる配合比で含む重合物を常法で合成し、アクリル樹脂１〜４とした。なお、アクリル樹脂１および２の調製では、下記表２に示される量のベンゾトリアゾール系紫外線吸収基をアクリル樹脂中にさらに組み込んだものを使用した。
【表２】
2020157246.tif 000003
【０１４２】
アクリル樹脂１〜４の重量平均分子量（Ｍｗ）およびガラス転移温度（Ｔｇ）は、それぞれ以下の方法で測定した。
【０１４３】
〔重量平均分子量〕
アクリル樹脂の重量平均分子量は、ＪＩＳ Ｋ ０１２４−２０１１に準じ、ゲルパーミエーションクロマトグラフで測定したクロマトグラムから標準ポリスチレンの分子量を基準にして算出した。
【０１４４】
〔ガラス転移温度〕
アクリル樹脂のガラス転移温度を、ＤＳＣ（Ｄｉｆｆｅｒｅｎｔｉａｌ Ｓｃａｎｎｉｎｇ Ｃｏｌｏｒｉｍｅｔｒｙ：示差走査熱量法）を用いて、ＪＩＳ Ｋ ７１２１−２０１２に準拠して測定した。
【０１４５】
（着色顔料）
着色顔料：酸化チタン（テイカ株式会社製ＪＲ−８０５、平均粒子径０．２９μｍ）
【０１４６】
（光沢調整剤粒子）
光沢調整剤粒子１：シリカ粒子（富士シリシア化学社製サイリシア４３６）、平均粒子径４μｍ
光沢調整剤粒子２：ガラスビーズ（ポッターズ・バロティーニ社製ＥＭＢ２０）、平均粒子径１０μｍ
光沢調整剤粒子３：アクリル粒子（ＪＸＴＧエネルギー社製ＥＮＥＯＳユニパウダーＮＭＢ−１０２０）、平均粒子径１０μｍ
【０１４７】
２−２．着色樹脂塗料の調製
（着色樹脂塗料１の調製）
（１）顔料分散液１の調製
固形分として、アクリル樹脂１と酸化チタン（着色顔料）とを、アクリル樹脂：酸化チタン＝７：１５（質量比）となるように配合した。この固形分と溶剤成分（イソホロン）とを、固形分：溶剤成分＝１：１（質量比）となるようにさらに配合して、アイメックス株式会社製レディーミルＲＭＢ−０４で、周速６ｍ／ｓで３０分間混合（粉砕混合）した。次いで、得られた混合物を、５００メッシュのフィルターでろ過して凝集粒子を当該混合物から除去して、顔料分散液１を得た。ビーズ（メディア）としては、ジルコニア０．５ｍｍφを用いた。
【０１４８】
（２）着色樹脂塗料１の調製
得られた顔料分散液に、フッ素樹脂粒子２を、フッ素樹脂粒子：アクリル樹脂＝４：１（質量比）となるように配合し、さらにフッ素樹脂粒子と同質量のイソホロンをさらに加えた。これを、攪拌機（東京理化器械社製ＮＺ−１１００）を用いて、攪拌翼先端速度（周速）１．５ｍ／ｓで３０分間撹拌混合して、着色樹脂塗料１を得た。
【０１４９】
（着色樹脂塗料２〜６の調製）
撹拌混合条件（周速、時間）を表３に示されるように変更した以外は着色樹脂塗料１と同様にして着色樹脂塗料２〜６を得た。
【０１５０】
（着色樹脂塗料７および８の調製）
アクリル樹脂の種類を表３に示されるように変更した以外は着色樹脂塗料１と同様にして着色樹脂塗料７および８を得た。
【０１５１】
（着色樹脂塗料１７および１８の調製）
顔料分散液１と、表３に示されるフッ素樹脂粒子とを、フッ素樹脂粒子：アクリル樹脂＝４：１（質量比）となるように配合し、さらにフッ素樹脂粒子と同質量のイソホロンをさらに加えた。これを、アイメックス社製レディーミルＲＭＢ−０４（ジルコニアビーズ０．５ｍｍφ使用）を用いて、表３に示される周速および時間、粉砕混合して、着色樹脂塗料１７および１８を得た。
【０１５２】
（着色樹脂塗料９〜１６の調製）
第１フッ素樹脂粒子と第２フッ素樹脂粒子の混合比を表３に示されるように変更した以外は着色樹脂塗料１と同様にして着色樹脂塗料９〜１６を得た。
【０１５３】
（着色樹脂塗料１９〜２１の調製）
顔料分散液とフッ素樹脂粒子との混合時に表３に示される種類と量の光沢調整剤粒子をさらに配合した以外は着色樹脂塗料９と同様にして着色樹脂塗料１９〜２１を得た。
【０１５４】
（着色樹脂塗料２２〜２４の調製）
顔料分散液とフッ素樹脂粒子とを混合する際に、表３に示される種類と量の光沢調整剤粒子をさらに配合した以外は着色樹脂塗料１と同様にして着色樹脂塗料２２〜２４を得た。
【０１５５】
（着色樹脂塗料２５の調製）
着色樹脂塗料として、市販の日本ペイント・インダストリアルコーティングス社製ディックフローＣ白色（フッ素樹脂：アクリル樹脂＝７０：３０質量比）を用いた。
【０１５６】
（評価）
得られた着色樹脂塗料１〜２５の一部について、フッ素樹脂粒子の凝集物の含有比率を以下の方法で測定した。
【０１５７】
（凝集物の含有比率）
ガラス板上に着色樹脂塗料を塗布した後、乾燥させて塗膜を形成した。得られた塗膜の任意の３箇所を、走査型電子顕微鏡組成像（１０００倍）で撮影し、各１００００μｍ２の範囲を画像解析した。そして、フッ素樹脂粒子の凝集物の平均面積率を求め、体積率に換算した。なお、フッ素樹脂粒子（一次粒子）が５００〜３０００００個凝集したものを「フッ素樹脂粒子の凝集物」とした。
【０１５８】
得られた着色樹脂塗料１〜２５の組成と評価結果を、表３に示す。なお、凝集物の含有比率の欄の「−」は未測定であることを示す。
【０１５９】
【表３】
2020157246.tif 000004
【０１６０】
３．塗装金属板の作製および評価
（塗装金属板１の作製）
上記作製した塗装原板の下塗り層上に、上記調製した着色樹脂塗料１を塗布した後、めっき鋼板の到達温度が１４０℃となるように加熱した。次いで、これを２０℃の水中に浸漬して水冷した後、水中から取り出してガーゼで水分をふき取り、２３℃の室内で乾燥させた。このとき、２００℃〜７０℃の冷却速度は、２５０℃／秒であった。このようにして、塗装原板の下塗り層上に、厚み２０μｍの着色樹脂塗料の塗膜（着色樹脂層）を有する塗装金属板１を作製した。
【０１６１】
（塗装金属板２〜８の作製）
焼き付け温度を表４に示されるように変更した以外は塗装金属板１と同様にして塗装金属板を得た。
【０１６２】
（塗装金属板９〜３２の作製）
着色樹脂塗料の種類を表４に示されるように変更した以外は塗装金属板１と同様にして塗装金属板を得た。
【０１６３】
（評価）
得られた塗装金属板１〜３２の光沢度および加工性を、以下の方法で評価した。
【０１６４】
（光沢度）
得られた塗装金属板の６０度鏡面光沢度Ｇｓ（６０°）を、ＪＩＳ Ｚ ８７４１：１９９７に準拠して測定した。
【０１６５】
（加工性）
（１）初期（塗装直後）
得られた塗装金属板を製造後２時間以内に、塗膜を外側にして試験板と同一厚さの板をはさみ、２３℃で１８０°に折り曲げた。このとき、塗膜にクラックが生じない最少の板はさみ枚数Ｔを記録した。はさみ枚数Ｔが小さいほど、加工性は良好であることを意味する。
【０１６６】
（２）保管後
得られた塗装金属板を６０℃の環境下に７日間静置した後、前述と同様にして、１８０°曲げ試験を行い、塗膜にクラックが生じない最少の板はさみ枚数Ｔを記録した。
【０１６７】
塗装金属板１〜３２の評価結果を、表４に示す。
【０１６８】
【表４】
2020157246.tif 000005
【０１６９】
表４に示されるように、フッ素樹脂粒子１と２の含有比を所定の範囲に調整してフッ素樹脂粒子とし、かつ顔料分散液と当該フッ素樹脂粒子とを攪拌機で撹拌混合した塗料を用いて得られた塗装金属板１〜１５および２１〜２３は、いずれも６０°光沢度Ｇｓ（６０°）を適度に低く、かつ塗装直後（初期）および６０℃７日保管後の加工性も高いことがわかる。
【０１７０】
特に、焼き付け温度を高くすること（具体的には、融点＋２５℃以上とすること）で、保管後の加工性がより高くなることがわかる。これは、フッ素樹脂粒子が十分に溶融するためであると考えられる。
【０１７１】
また、攪拌速度（周速）を低くすることで、光沢度をより低くしうることがわかる（塗装金属板１および１１〜１３の対比）。これは、撹拌速度（周速）が高すぎると、撹拌混合中に徐々に凝集物（二次粒子）が一次粒子に分解されて、当該凝集物の割合が少なくなるためであると考えられる。
【０１７２】
また、フッ素樹脂粒子中のフッ素樹脂粒子２（大粒径かつ共重合体）の比率を多くすることで、光沢度をより低くしうることがわかる（塗装金属板２１〜２３）。
【０１７３】
これに対して、顔料分散液とフッ素樹脂粒子とをビーズミルで粉砕混合した塗料を用いて得られた塗装金属板２４〜２５は、いずれも６０°光沢度Ｇｓ（６０°）が高く、塗装金属板２４は、６０℃７日保管後の加工性も低いことがわかる。これは、光沢度Ｇｓ（６０°）が高いのは、凝集物の含有量が少なく、それに対応して適度な大きさの凸を形成できなかったためと考えられる。塗装金属板２４の保管後の加工性が低いのは、フッ素樹脂粒子１が結晶化し、硬くなりやすいためと考えられる。
【０１７４】
特に、周速を高くすると、凝集物がさらに分解されて粒径がさらに小さくなるため、光沢度がさらに高くなることがわかる（塗装金属板１６と２４との対比）。
【０１７５】
また、光沢調整剤粒子を含む塗料を用いた塗装金属板２６〜３１は、光沢度は低くなるが、折り曲げ加工において、塗装直後、保管後ともに光沢調整剤粒子を起点とした塗膜割れが発生し、加工性が低下することがわかる。また、市販の塗料を用いた塗装金属板３２は、光沢調整剤粒子を含有するため、折り曲げ加工において、塗装直後、保管後ともに光沢調整剤粒子を起点とした塗膜割れが発生し、加工性が低下することがわかる。
【産業上の利用可能性】
【０１７６】
本発明の塗装金属板は、フッ素樹脂を含む着色樹脂層を有していても、保管後にも高い加工性を呈する。よって、フッ素樹脂を含む着色樹脂層を有する塗装金属板のさらなる普及が、特に外装建材の材料としてのさらなる普及が期待される。